СПОСОБ КОМПЛЕКСНОЙ ПЕРЕРАБОТКИ РАССОЛОВ ХЛОРИДНОГО КАЛЬЦИЕВОГО И ХЛОРИДНОГО МАГНИЕВОГО ТИПОВ

2
2
2
2
3
2
1. Способ комплексной переработки природных рассолов хлоридного кальциевого типа, включающий выделение кристаллогидрата CaCl·6НО при охлаждении рассола и последовательное получение из маточного рассола литиевых продуктов, брома и оксида магния, отличающийся тем, что из рассола вначале проводят коллективное осаждение карбоната кальция и гидроксида магния карбонатно-щелочным раствором натрия (карбонизированным католитом) с одновременным получением раствора хлорида натрия, который затем упаривают и выделяют кристаллы хлорида натрия, кристаллы NaCl растворяют в воде и в виде концентрированного раствора подают на электролиз для получения газообразного хлора и раствора гидроксида натрия (католита), последний подвергают частичной карбонизации и получают карбонатно-щелочной раствор натрия (карбонизированный католит), который используют на стадии коллективного осаждения кальция и магния из рассола; коллективный осадок карбоната кальция и гидроксида магния распульповывают в водном растворе хлорида кальция, приготовленном из кристаллогидрата CaCl·6НО, и подвергают карбонизации, получая при этом осадок СаСО и раствор MgCl, после отделения от карбоната кальция раствор хлорида магния частично используют для осаждения магнезии углекислой карбонизированным католитом, которую затем прокаливают с получением оксида магния; другую часть раствора хлорида магния упаривают с выделением бишофита; из маточного раствора операции коллективного осаждения кальция и магния после его упаривания и выделения кристаллов NaCl извлекают бром, после чего осаждают карбонат лития карбонизированным католитом.
2. Способ комплексной переработки рассолов хлоридного магниевого типа, включающий получение бишофита и оксида магния иотличающийся тем, что из рассола после его очистки от примеси кальция осаждают магнезию углекислую карбонизированным католитом, при этом получают раствор хлорида натрия, который упаривают с выделением кристаллов хлорида натрия, используемых для приготовления концентрированного раствора NaCl, последний подают на электролиз для получения хлора и католита, затем католит подвергают карбонизации, получают карбонатно-щелочной раствор, которым осаждают магнезию углекислую; часть осадка магнезии углекислой прокаливают, получая оксид магния, другую часть - растворяют в соляной кислоте, получая раствор хлорида магния, который упаривают и выделяют при этом кристаллический бишофит; из упаренного маточного раствора операции осаждения магнезии углекислой после выделения кристаллов NaCl осаждают карбонат лития карбонизированным католитом.
3. Способ по п.1, отличающийся тем, что бром извлекают в виде элементарного брома путем паровой или воздушной десорбции после окисления бромид-ионов в упаренном маточном растворе хлором, полученным методом электролиза раствора хлорида натрия.
4. Способ по п.1 или 2, отличающийся тем, что соляную кислоту, необходимую для технологических процессов, получают путем улавливания хлора водным раствором восстановителя, в качестве которого используют углеаммонийную соль, или карбамид, или гидразин и его производные.
5. Способ по п.1 или 2, отличающийся тем, что углекислый газ, образовавшийся при прокаливании магнезии углекислой, используют для карбонизации католита.